(57)【要約】【課題】シャープな粒子径分布を有するヒドロキシ基含有重合体を含む水性分散体及びその製造方法を提供する。【解決手段】ラジカル重合性単量体の総質量に対して、ヒドロキシ基含有ラジカル重合性単量体（ａ）５〜５０質量％、単量体（ａ）以外の単量体であってカルボキシ基を含有するラジカル重合性単量体（ｂ）０．１〜１０質量％、並びに単量体（ａ）及び単量体（ｂ）以外のラジカル重合性単量体（ｃ）４０〜９４．９質量％を有機溶剤の存在下で共重合して重合体溶液を得る工程（１）と、重合体溶液と塩基性物質を混合し、中和重合体溶液を得る工程（２）と、中和重合体溶液に水を添加し、水性分散体を得る工程（３）とを含み、工程（３）において、中和重合体溶液の温度（Ｔｉ）を５０〜９０℃とし、Ｔｉと水の温度（Ｔｏ）の温度差（Ｔｉ−Ｔｏ）を−１０〜１０℃とする、水性分散体の製造方法。【選択図】なし【特許請求の範囲】
【請求項１】
ラジカル重合性単量体の総質量に対して、ヒドロキシ基含有ラジカル重合性単量体（ａ）５〜５０質量％、前記単量体（ａ）以外の単量体であってカルボキシ基を含有するラジカル重合性単量体（ｂ）０．１〜１０質量％、並びに前記単量体（ａ）及び単量体（ｂ）以外のラジカル重合性単量体（ｃ）４０〜９４．９質量％を有機溶剤の存在下で共重合して重合体溶液を得る工程（１）と、
得られた重合体溶液と塩基性物質とを混合し、中和重合体溶液を得る工程（２）と、
得られた中和重合体溶液に水を添加し、水性分散体を得る工程（３）とを含み、
前記工程（３）において、中和重合体溶液の温度（Ｔｉ）を５０〜９０℃とし、中和重合体溶液の温度（Ｔｉ）と中和重合体溶液に添加する水の温度（Ｔｏ）との温度差（Ｔｉ−Ｔｏ）を−１０〜１０℃とする、水性分散体の製造方法。
【請求項２】
前記工程（３）において、中和重合体溶液に水を添加する時間を０．１時間以上２時間未満とする、請求項１に記載の水性分散体の製造方法。
【請求項３】
前記工程（３）の後に、水性分散体に多価アルコールを添加する工程（４）をさらに含む、請求項１又は２に記載の水性分散体の製造方法。
【請求項４】
前記工程（３）において、中和重合体溶液に添加する水の温度（Ｔｏ）を中和重合体溶液への水の投入口から０．２ｍ以内の位置で測定する、請求項１〜３のいずれか一項に記載の水性分散体の製造方法。
【請求項５】
前記工程（１）を多段滴下重合で行う、請求項１〜４のいずれか一項に記載の水性分散体の製造方法。
【請求項６】
前記水性分散体は、平均粒子径（Ａ）が１００〜２００ｎｍであり、粒子径分布の標準偏差（σ）と平均粒子径（Ａ）との比（σ／Ａ×１００）が３０％以下である重合体粒子を含む、請求項１〜５のいずれか一項に記載の水性分散体の製造方法。
【請求項７】
前記工程（３）において、前記温度差（Ｔｉ−Ｔｏ）を−５〜５℃とする、請求項１〜６のいずれか一項に記載の水性分散体の製造方法。
【請求項８】
平均粒子径（Ａ）が１００〜２００ｎｍであり、粒子径分布の標準偏差（σ）と平均粒子径（Ａ）との比（σ／Ａ×１００）が３０％以下である重合体粒子を含み、
前記重合体粒子は、ヒドロキシ基含有ラジカル重合性単量体（ａ）単位と、前記単量体（ａ）以外の単量体であってカルボキシ基を含有するラジカル重合性単量体（ｂ）単位と、前記単量体（ａ）及び単量体（ｂ）以外のラジカル重合性単量体（ｃ）単位とを含む、水性分散体。
【発明の詳細な説明】
【技術分野】
【０００１】
本発明は、水性分散体及びその製造方法に関する。
【背景技術】
【０００２】
塗料分野においては、環境保全、安全衛生の面から、有機溶剤系塗料から水性塗料への変換が図られている。
しかし、水性塗料は有機溶剤系塗料に比べて、硬度、外観、耐湿性、付着性などの塗膜性能が低いという問題があり、これらの課題の解決を目的とした水性塗料の開発が行われている。さらに、塗装工程で用いるスプレーなどの塗工設備を洗浄する際も有機溶剤を使用しないことが望ましく、水性塗料には水による優れた洗浄性も要求されている。
【０００３】
水性塗料は、水性溶媒中に樹脂組成物が粒子状に分散した水性分散体である。一般に、樹脂組成物の粒子径及び分布が、貯蔵安定性等の塗料特性や塗膜特性に大きな影響を与えることが知られており、シャープな粒子径分布を有することが好ましい。シャープな粒子径分布を得る方法として、転相法を用いることが知られている。転相法とは、単量体を有機溶剤中で重合し、これを水性媒体中に分散させる方法である。
【０００４】
例えば特許文献１には、ヒドロキシ基含有ラジカル重合性単量体と、それ以外のラジカル重合性単量体とを共重合して得られる重合体を含有する水性分散体を転相法により製造する方法が開示されている。
特許文献２には、ヒドロキシ基を含まないスチレンアクリル酸樹脂を転相法により製造する方法が開示されており、実施例では有機溶剤に溶解した６０℃の樹脂溶液に６０℃のイオン交換水を加えている。
【先行技術文献】
【特許文献】
【０００５】
【特許文献１】特開２０１５−１２４２７７号公報
【特許文献２】特開平８−３１９４３０号公報
【発明の概要】
【発明が解決しようとする課題】
【０００６】
しかしながら、特許文献１に記載の方法では、シャープな粒子径分布の重合体を含む水性分散体を得ることは困難であった。
また、特許文献２では、重合体にヒドロキシ基を含まないので水性塗料の貯蔵安定性が不十分であった。
【０００７】
本発明は上記事情に鑑みてなされたもので、シャープな粒子径分布を有するヒドロキシ基含有重合体を含む水性分散体及びその製造方法を提供することを課題とする。
【課題を解決するための手段】
【０００８】
本発明は、以下の態様を有する。
［１］  ラジカル重合性単量体の総質量に対して、ヒドロキシ基含有ラジカル重合性単量体（ａ）５〜５０質量％、前記単量体（ａ）以外の単量体であってカルボキシ基を含有するラジカル重合性単量体（ｂ）０．１〜１０質量％、並びに前記単量体（ａ）及び単量体（ｂ）以外のラジカル重合性単量体（ｃ）４０〜９４．９質量％を有機溶剤の存在下で共重合して重合体溶液を得る工程（１）と、得られた重合体溶液と塩基性物質とを混合し、中和重合体溶液を得る工程（２）と、得られた中和重合体溶液に水を添加し、水性分散体を得る工程（３）とを含み、前記工程（３）において、中和重合体溶液の温度（Ｔｉ）を５０〜９０℃とし、中和重合体溶液の温度（Ｔｉ）と中和重合体溶液に添加する水の温度（Ｔｏ）との温度差（Ｔｉ−Ｔｏ）を−１０〜１０℃とする、水性分散体の製造方法。
［２］  前記工程（３）において、中和重合体溶液に水を添加する時間を０．１時間以上２時間未満とする、［１］に記載の水性分散体の製造方法。
［３］  前記工程（３）の後に、水性分散体に多価アルコールを添加する工程（４）をさらに含む、［１］又は［２］に記載の水性分散体の製造方法。
［４］  前記工程（３）において、中和重合体溶液に添加する水の温度（Ｔｏ）を中和重合体溶液への水の投入口から０．２ｍ以内の位置で測定する、［１］〜［３］のいずれか１つに記載の水性分散体の製造方法。
［５］  前記工程（１）を多段滴下重合で行う、［１］〜［４］のいずれか１つに記載の水性分散体の製造方法。
［６］  前記水性分散体は、平均粒子径（Ａ）が１００〜２００ｎｍであり、粒子径分布の標準偏差（σ）と平均粒子径（Ａ）との比（σ／Ａ×１００）が３０％以下である重合体粒子を含む、［１］〜［５］のいずれか１つに記載の水性分散体の製造方法。
［７］  前記工程（３）において、前記温度差（Ｔｉ−Ｔｏ）を−５〜５℃とする、［１］〜［６］のいずれか１つに記載の水性分散体の製造方法。
［８］  平均粒子径（Ａ）が１００〜２００ｎｍであり、粒子径分布の標準偏差（σ）と平均粒子径（Ａ）との比（σ／Ａ×１００）が３０％以下である重合体粒子を含み、前記重合体粒子は、ヒドロキシ基含有ラジカル重合性単量体（ａ）単位と、前記単量体（ａ）以外の単量体であってカルボキシ基を含有するラジカル重合性単量体（ｂ）単位と、前記単量体（ａ）及び単量体（ｂ）以外のラジカル重合性単量体（ｃ）単位とを含む、水性分散体。
【発明の効果】
【０００９】
本発明によれば、シャープな粒子径分布を有するヒドロキシ基含有重合体を含む水性分散体及びその製造方法を提供できる。
【図面の簡単な説明】
【００１０】
【図１】工程（３）に用いる分散装置の一例を示す概略構成図である。
【発明を実施するための形態】
【００１１】
以下、本発明の実施形態の一例について詳細に説明するが、本発明はこれらの実施形態に限定して解釈されるものではない。
なお、本発明において「（メタ）アクリレート」は、アクリレート及びメタクリレートの総称である。
【００１２】
本発明の水性分散体の製造方法は、以下に示す工程（１）と、工程（２）と、工程（３）とを含む。水性分散体の製造方法は、以下に示す工程（４）をさらに含むことが好ましい。これは、一般的に転相法と呼ばれる方法の一種である。
【００１３】
［工程（１）］
工程（１）は、ヒドロキシ基含有ラジカル重合性単量体（ａ）（以下、単に「単量体（ａ）」という。）と、単量体（ａ）以外のラジカル重合性単量体であってカルボキシ基を含有する単量体（ｂ）（以下、単に「単量体（ｂ）」という。）と、単量体（ａ）及び単量体（ｂ）以外のラジカル重合性単量体（ｃ）（以下、単に「単量体（ｃ）」という。）を有機溶剤の存在下で共重合して重合体溶液を得る工程である。
【００１４】
＜単量体（ａ）＞
単量体（ａ）は、ヒドロキシ基含有ラジカル重合性単量体であり、得られる重合体にヒドロキシ基を導入するためのものである。
単量体（ａ）としては、例えば２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、１−メチル−４−ヒドロキシブチル（メタ）アクリレート、１−メチル−４−ヒドロキシペンチル（メタ）アクリレート等のヒドロキシアルキル（メタ）アクリレート類；アリルグリコール等の水酸基含有アリル化合物などが挙げられる。これらは、単独で又は二種以上を組み合わせて使用することができる。
【００１５】
工程（１）における単量体（ａ）の使用量は、後述する単量体（ｂ）及び単量体（ｃ）を含めた工程（１）で使用する全てのラジカル重合性単量体の総質量（以下、単に「ラジカル重合性単量体の総質量」という。）に対して、５〜５０質量％であり、７〜４５質量％が好ましく、１０〜４０質量％がより好ましい。単量体（ａ）の使用量が、上記下限値以上であれば得られる水性分散体の貯蔵安定性が向上し、上記上限値以下であれば水性分散体より形成される塗膜の耐湿性が向上する。
【００１６】
＜単量体（ｂ）＞
単量体（ｂ）は、単量体（ａ）以外の単量体であってカルボキシ基を含有するラジカル重合性単量体（カルボキシ基含有ラジカル重合性単量体）である。
単量体（ｂ）としては、例えばメタクリル酸、アクリル酸、フマル酸、イタコン酸、マレイン酸、クロトン酸、ビニル安息香酸、マレイン酸モノブチルエステル、イタコン酸モノメチルエステル、イタコン酸ブチルエステルなどが挙げられる。これらは、単独で又は二種以上を組み合わせて使用することができる。
【００１７】
工程（１）における単量体（ｂ）の使用量は、ラジカル重合性単量体の総質量に対して、０．１〜１０質量％であり、０．５〜５質量％が好ましく、１〜５質量％がより好ましい。単量体（ｂ）の使用量が、上記下限値以上であれば得られる水性分散体の貯蔵安定性が向上し、上記上限値以下であれば水性分散体より形成される塗膜の耐湿性が向上する。
【００１８】
＜単量体（ｃ）＞
単量体（ｃ）は、単量体（ａ）及び単量体（ｂ）以外のラジカル重合性単量体である。
単量体（ｃ）としては、例えばメチル（メタ）アクリレート、エチル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、シクロヘキシル（メタ）アクリレート、２−エチルヘキシル（メタ）アクリレート、ステアリル（メタ）アクリレート等の炭素原子数１〜１８のアルキル基を有するアルキル（メタ）アクリレート類；スチレン、ビニルトルエン、α−メチルスチレン等のスチレン誘導体；アクリロニトリル、メタクリロニトリル等のエチレン性不飽和ニトリル類；Ｎ−メトキシメチルアクリルアミド、Ｎ−エトキシメチルアクリルアミド、Ｎ−ブトキシメチルアクリルアミド等のＮ−アルコキシ置換アミド類；グリシジル（メタ）アクリレート、メタリルグリシジルエーテル等のエポキシ基含有エチレン性不飽和単量体類、ジメチルアミノエチル（メタ）アクリレート、ジエチルアミノエチル（メタ）アクリレート等のエチレン性不飽和塩基性単量体類などが挙げられる。これらは、単独で又は二種以上を組み合わせて使用することができる。
【００１９】
工程（１）における単量体（ｃ）の使用量は、ラジカル重合性単量体の総質量に対して、４０〜９４．９質量％であり、５０〜９４．９質量％が好ましく、５５〜９０質量％がより好ましく、６０〜９０質量％がさらに好ましい。単量体（ｃ）の使用量が、上記下限値以上であれば水性分散体より形成される塗膜の耐湿性が向上し、上記上限値以下であれば得られる水性分散体の貯蔵安定性が向上する。
【００２０】
＜有機溶剤＞
工程（１）で用いられる有機溶剤としては特に限定されないが、水溶性の有機溶剤が好ましく、具体的には、プロピレングリコールモノメチルエーテル、プロピルプロピレンジグリコール、ブチルプロピレンジグリコール、ジメチルプロピレンジグリコール、プロピレングリコールモノメチルエーテルアセテート、ジメチルジグリコール、エチレングリコールモノブチルエーテル、ジプロピレングリコールモノメチルエーテル等のグリコールエーテル系溶剤；ｉｓｏ−プロパノール、ｎ−ブタノール、ｓｅｃ−ブタノール、イソブタノール、エチレングリコール、１，３−プロパンジオール、１，４−ブタンジオール、１，５−ペンタンジオール、ジエチレングリコール、トリエチレングリコール、グリセリン等のアルコール系溶剤などが挙げられる。これらは、単独で又は二種以上を組み合わせて使用することができる。
【００２１】
工程（１）における有機溶剤の使用量は特に限定されないが、ラジカル重合性単量体の総質量１００質量部に対して、１０〜１００質量部が好ましく、１０〜３０質量部がより好ましい。有機溶剤の使用量が上記下限値以上であれば、工程（１）で得られる重合体溶液の粘度が低くなる傾向にあり、工程（２）や工程（３）での攪拌や混合が容易となる。一方、有機溶剤の使用量が上記上限値以下であれば、水性分散体中の樹脂成分の濃度が高くなる傾向にあるため、厚い塗膜を容易に得ることができる。
【００２２】
＜共重合＞
工程（１）では、単量体（ａ）、単量体（ｂ）及び単量体（ｃ）を溶液重合法により共重合することが好ましい。
重合温度（反応温度）は、７０〜２００℃が好ましく、９０℃〜１７０℃がより好ましい。重合温度が上記範囲内であれば分子量を制御しやすい。
重合時間（反応時間）は、１〜１０時間が好ましく、１〜６時間がより好ましい。
【００２３】
共重合の際には、分子量の制御のために、重合温度まで加温された有機溶剤中へラジカル重合性単量体、重合開始剤、有機溶剤を滴下することが好ましく、これらは混合物として滴下することがより好ましい。また、連鎖移動剤を併用してもよい。重合温度まで加温された有機溶剤中には、ラジカル重合性単量体を滴下する前に予めラジカル重合性単量体を仕込んでおいてもよい。
また、ラジカル重合性単量体の滴下は２段階以上の多段階で行ってもよい（多段滴下重合）。多段滴下重合は、ラジカル重合性単量体の共重合性の制御が容易になるので好ましい。多段滴下重合でラジカル重合性単量体を共重合する場合の単量体（ａ）、単量体（ｂ）及び単量体（ｃ）の使用量は、全ての段階での各単量体の使用量の合計が前記の範囲となるようする。
【００２４】
（重合開始剤）
工程（１）では、一般的にラジカル重合に用いられる重合開始剤を使用できる。
重合開始剤としては、例えばアゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等の油溶性アゾ化合物類；２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス（１−イミノ−１−ピロリジノ−２−メチルプロパン）及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス［Ｎ−（２−カルボキシエチル）−２−メチルプロピオンアミジン］及びその塩類等の水溶性アゾ化合物；過酸化ベンゾイル、クメンハイドロパーオキサイド、ｔ−ブチルパーオキシイソプロピルモノカーボネート、ｔ−ブチルハイドロパーオキサイド、ｔ−ブチルパーオキシ−２−エチルヘキサノエート、ｔ−ブチルパーオキシイソブチレート等の有機過酸化物類；過硫酸カリウム、過硫酸ナトリウム、過硫酸アンモニウム等の過硫酸塩類などが挙げられる。これらは、単独で又は二種以上を組み合わせて使用することができる。
【００２５】
（連鎖移動剤）
工程（１）では、得られる重合体の分子量を調整するために連鎖移動剤を使用できる。
連鎖移動剤としては、例えばｎ−ドデシルメルカプタン、ｔ−ドデシルメルカプタン、ｎ−オクチルメルカプタン、ｎ−テトラデシルメルカプタン、ｎ−ヘキシルメルカプタン等のメルカプタン類；四塩化炭素、臭化エチレン等のハロゲン化合物；α−メチルスチレンダイマーなどが挙げられる。これらは、単独で又は二種以上を組み合わせて使用することができる。
これらの中でも、付加開裂型連鎖移動剤であるα−メチルスチレンダイマーが好ましい。特に、α−メチルスチレンダイマーを多段滴下重合の一段目に使用することで、相異なる組成のラジカル重合性単量体からなるポリマー鎖同士をグラフト化することができ、水性分散体の貯蔵安定性や、水性分散体より形成される塗膜の外観を向上させることができる。
【００２６】
＜質量平均分子量＞
単量体（ａ）、単量体（ｂ）及び単量体（ｃ）を共重合して得られる重合体は、有機溶剤に溶解した状態、すなわち重合体溶液として得られる。
この重合体の質量平均分子量は、５０００〜４万が好ましく、５０００〜１万５０００がより好ましい。質量平均分子量が、上記下限値以上であれば水性分散体より形成される塗膜の耐湿性がより向上し、上記上限値以下であれば塗膜の光沢性がより高まる。
【００２７】
なお、重合体の質量平均分子量は、濃度が０．３質量％になるように重合体のテトラヒドロフラン溶液を調製し、この溶液をゲルパーミエーションクロマトグラフィー（以下、「ＧＰＣ」という。）用装置に１０μＬ注入し、流速：０．３５ｍＬ／分、溶離液：テトラヒドロフラン、カラム温度：４０℃の条件下で、ＧＰＣ法により測定した分子量をポリスチレン換算したものである。
重合体の質量平均分子量を測定する際は、重合体溶液や中和重合体溶液にテトラヒドロフランを加えてテトラヒドロフラン溶液を調製してもよいが、未反応のラジカル重合性単量体及び有機溶剤等が測定の障害になる場合は適宜これらを減圧留去して重合体を回収して測定に用いればよい。
【００２８】
［工程（２）］
工程（２）は、工程（１）で得られた重合体溶液と塩基性物質とを混合し、中和重合体溶液を得る工程である。
工程（２）では、工程（１）で得られた重合体溶液に含まれる重合体のカルボキシ基の少なくとも一部を塩基性物質で中和する。本明細書において、塩基性物質で中和された重合体を「中性重合体」ともいう。
重合体溶液と塩基性物質の混合は、重合体溶液に塩基性物質を加える方法が好ましく、塩基性物質を滴下で加える方法がより好ましい。
【００２９】
＜塩基性物質＞
塩基性物質としては、例えば水酸化ナトリウム、水酸化カルシウム等の無機塩基性物質；アミン等の有機化合物などが挙げられる。これらの中でも、塗膜物性を良好に保つ点で、有機化合物が好ましく、特にアミンが好ましい。
アミンとしては、例えばアンモニア、トリエチルアミン、プロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、２−アミノ−２−メチル−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリンなどが挙げられる。これらは、単独で又は二種以上を組み合わせて使用することができる。
【００３０】
工程（２）における塩基性物質の使用量は、中和度（すなわち、塩基性物質の酸（重合体のカルボキシ基）に対するモル比）が４０〜１５０％となる量が好ましく、より好ましくは６０〜１２０％となる量である。
【００３１】
［工程（３）］
工程（３）は、工程（２）で得られた中和重合体溶液に水（以下、「添加水」ともいう。）を添加し、水性分散体を得る工程である。水性分散体は、中和重合体が水に分散したものである。
中和重合体溶液への水の添加は、攪拌している中和重合体溶液に水を添加することが好ましく、温度制御の観点から水は徐々に添加することがより好ましい。
ここで、中和重合体溶液への水の添加の一例について、図１を参照しながら詳細に説明する。
【００３２】
図１は、工程（３）で用いる分散装置の一例を示す概略構成図である。
この例の分散装置１０は、添加水タンク１１と、添加水ポンプ１２と、熱交換器１３と、添加水温度計１４と、攪拌機１５と、中和樹脂溶液温度計１６と、熱媒ジャケット付きタンク１７とを備える。
分散装置１０では、水は添加水タンク１１から添加水ポンプ１２により、熱交換器１３で加温され、中和樹脂溶液を収容した熱媒ジャケット付きタンク１７に添加される。添加水の加熱は、添加水タンク１１自体を温める方法でもよいが、図１に示す分散装置１０のように、添加水供給配管１８の途中に熱交換器１３を設ける方が水添加直前の温度制御が容易になるので好ましい。
【００３３】
水を添加している間の中和重合体溶液の温度（Ｔｉ）は、５０〜９０℃であり、６０〜８５℃が好ましい。温度（Ｔｉ）が上記下限値以上であれば、中和重合体溶液の粘度が低下して攪拌しやすくなり、添加水との混合が容易となる。一方、温度（Ｔｉ）が上記上限値以下であれば、中和重合体溶液へ添加した水の蒸発や沸騰を防止でき、中和重合体が大きな塊となるのを抑制できる。
ここで、中和重合体溶液の温度（Ｔｉ）とは、水を添加している間の平均温度（時間平均温度）のことである。
【００３４】
水を添加している間の中和重合体溶液の温度の最高温度と最低温度の差は４℃以内であることが好ましい。この温度差が小さいほど、よりシャープな粒子径分布を有する重合体を含む水性分散体が得られやすくなる。
【００３５】
前記温度（Ｔｉ）と中和重合体溶液に添加する水の温度（Ｔｏ）との温度差（Ｔｉ−Ｔｏ）は、−１０〜１０℃である。温度差（Ｔｉ−Ｔｏ）が上記範囲内であれば、シャープな粒子径分布を有する重合体を含む水性分散体が得られる。粒子径分布をよりシャープなものとするには、温度差（Ｔｉ−Ｔｏ）を−５〜５℃とすることが好ましい。
【００３６】
水を添加している間の添加水の温度の最高温度と最低温度の差は４℃以内であることが好ましい。この温度差が小さいほど、よりシャープな粒子径分布を有する重合体を含む水性分散体が得られやすくなる。
【００３７】
中和重合体溶液に水を添加する時間（添加時間）は、０．１時間以上２時間未満が好ましく、０．２５〜１時間がより好ましい。添加時間が、上記下限値以上であれば添加水ポンプ１２及び熱交換器１３の大型化を避けることができ、上記上限値以下であれば水性分散体の生産性が良好となる。
【００３８】
添加水の温度は、中和重合体溶液への水の投入口から０．２ｍ以内の位置で測定することが好ましい。すなわち、図１に示す分散装置１０の場合、添加水温度計１４は熱媒ジャケット付きタンク１７の開口部１７ａから、その上流側０．２ｍ以内の添加水供給配管１８に設置することが好ましい。開口部１７ａから添加水温度計１４までの距離が短いほど、温度を測定してから熱媒ジャケット付きタンク１７へ添加するまでの間に水の温度が低下しにくく、水の温度をより正確に測定できる。よって、添加水の温度管理が容易となる。
【００３９】
［工程（４）］
工程（４）は、工程（３）で得られた水性分散体に多価アルコールを添加する工程である。
水性分散体に多価アルコールを添加すると、水性分散体の貯蔵安定性と水洗浄性がより向上する。
多価アルコールとしては、例えばエチレングリコール、１，３−プロパンジオール、１，４−ブタンジオール、１，５−ペンタンジオール、ジエチレングリコール、トリエチレングリコール、グリセリンなどが挙げられる。これらは、単独で又は二種以上を組み合わせて使用することができる。
これらの中でも、塗膜が軟化し過ぎず、塗膜の耐溶剤性を維持できるエチレングリコール、グリセリンが好ましい。
【００４０】
多価アルコールの添加量は、水性分散体中の中性重合体１００質量部に対して、３〜５０質量部が好ましく、１５〜５０質量部がより好ましい。多価アルコールの添加量が、上記下限値以上であれば得られる水性分散体の貯蔵安定性と水洗浄性がより向上し、上記上限値以下であれば環境保全、安全衛生の観点から好ましい。
【００４１】
［水性分散体］
このようにして得られる水性分散体に含まれる中性重合体は粒子状である。以下、水性分散体に含まれる中性重合体を「重合体粒子」ともいう。
重合体粒子は、前記単量体（ａ）単位と、前記単量体（ｂ）単位と、前記単量体（ｃ）単位とを含む。
重合体粒子の平均粒子径（Ａ）は、１００〜２００ｎｍが好ましく、１１０〜１８０ｎｍがより好ましい。重合体粒子の平均粒子径（Ａ）が、上記下限値以上であれば水性分散体の粘度が低下して取扱いが良好となり、上記上限値以下であれば水性分散体の貯蔵安定性がより向上する。
水性分散体の平均粒子径（Ａ）は、例えば、工程（３）での中和重合体溶液の温度を調節することで制御できる。
なお、重合体粒子の平均粒子径（Ａ）及び粒子径分布は、動的光散乱法によって得られた散乱強度基準の粒子径及び粒子径分布のことであり、水に分散した状態で測定できる。
【００４２】
水性分散体は、重合体粒子中のヒドロキシ基と架橋性を有する架橋剤を含んでいてもよい。架橋剤を含むことで、水性分散体を水性被覆材として使用した場合、耐湿性や表面硬度などの塗膜性能がより向上する。
架橋剤としては、メラミン系、イソシアネート系、カルボジイミド系、オキサゾリン系、エポキシ系等の架橋性化合物が挙げられる。これらの中でも、安定性等の観点から、メラミン系、イソシアネート系架橋剤が好ましい。特に反応温度、塗膜物性の点でポリイソシアネート系架橋剤がより好ましく、水溶性又は水分散タイプのポリイソシアネート系架橋剤がさらに好ましい。
架橋剤の含有量は、重合体粒子に含まれるヒドロキシ基１当量に対して、イソシアネートなどの架橋性化合物の当量が０．３〜２当量となる量が好ましい。
【００４３】
水性分散体は、重合体粒子、多価アルコール及び架橋剤以外の成分をさらに含んでいてもよい。このような成分としては、例えば顔料、消泡剤、顔料分散剤、レベリング剤、たれ防止剤、艶消し剤、紫外線吸収剤、光安定化剤、酸化防止剤、耐熱性向上剤、スリップ剤、防腐剤、可塑剤、造膜助剤などの各種添加剤が挙げられる。
さらに、水性分散体は、ポリエステル系樹脂、ポリウレタン系樹脂、アクリル系樹脂、アクリルシリコーン系樹脂、シリコーン系樹脂、フッ素系樹脂、エポキシ系樹脂等の他の水分散性樹脂や水溶性樹脂を含んでいてもよい。
【００４４】
［作用効果］
以上説明した本発明の水性分散体の製造方法によれば、上述した工程（１）、工程（２）及び工程（３）を含むので、シャープな粒子径分布を有するヒドロキシ基含有重合体を含む水性分散体を製造できる。具体的には、前記単量体（ａ）単位と、前記単量体（ｂ）単位と、前記単量体（ｃ）単位と含み、平均粒子径（Ａ）が１００〜２００ｎｍであり、粒子径分布の標準偏差（σ）と平均粒子径（Ａ）との比（σ／Ａ×１００）が３０％以下である重合体粒子を含む水性分散体を製造できる。
本発明の水性分散体は、シャープな粒子径分布を有するヒドロキシ基含有重合体を含むので、貯蔵安定性等の塗料特性に優れるとともに、硬度、外観、耐湿性、付着性などの塗膜特性に優れる塗膜を形成できる。
本発明の水性分散体は、例えば水性被覆材等の水性塗料として好適である。
【実施例】
【００４５】
以下、本発明を実施例により具体的に説明するが、本発明はこれらに限定されるものではない。
なお、特にことわりのない限り、本実施例における「部」は「質量部」を意味し、「％」は「質量％」を意味する。
【００４６】
［製造例１］
攪拌機、還流冷却管、温度制御装置及び滴下ポンプを備えたフラスコに、表１に記載の仕込み混合物を仕込み、フラスコの内温を１４４℃に昇温した後に表１に記載の第１単量体混合物を３時間かけて滴下した。その間、内温を１４４℃に維持した。
滴下終了後もフラスコの内温を維持し、０．５時間後にｔ−ブチルパーオキシイソプロピルモノカーボネート（日油株式会社製、商品名：「パーブチルＩ」）０．０５部とジプロピレングリコールモノメチルエーテル（ＤＰＭ）０．０５部の混合物をフラスコに投入した。その後も内温を維持し、０．５時間後に、表１に記載の第２単量体混合物を０．５時間かけて滴下した。その間も内温を１４４℃に維持した。
滴下終了後もフラスコの内温を１４４℃に維持し、０．５時間後にｔ−ブチルパーオキシイソプロピルモノカーボネート０．０５部とＤＰＭ０．０５部の混合物をフラスコに投入し、さらに０．５時間内温を維持し、重合体溶液を得た（工程（１））。
その後、内温を１２０℃まで冷却し、２−ジメチルアミノエタノール２．８部を０．２５時間かけてフラスコに滴下した。滴下後、内温を室温まで冷却し、中和重合体溶液（ａ）を得た（工程（２））。
中和重合体溶液（ａ）に含まれる中性重合体の質量平均分子量を下記条件により測定したところ、７５００であった。
【００４７】
＜測定条件＞
測定装置：東ソー株式会社製、高速ＧＰＣ装置ＨＬＣ−８３２０
カラム：東ソー株式会社製、ＴＳＫｇｅｌＳｕｐｅｒＨＺＭ−Ｍ、ＨＺＭ−Ｍ、ＨＺ２０００
オーブン温度：４０℃
溶離液：テトラヒドロフラン
試料濃度：０．３％
流速：０．３５ｍＬ／分
注入量：１０μＬ
【００４８】
［製造例２］
仕込み混合物、第１単量体混合物、第２単量体混合物の配合組成を表１に示すように変更した以外は、製造例１と同様にして中和重合体溶液（ｂ）を得た。中和重合体溶液（ｂ）に含まれる中性重合体の質量平均分子量は７３００であった。
【００４９】
【表１】
2017155126.tif 000002
【００５０】
表１中の略号は以下の通りである。
・ＤＰＭ：ジプロピレングリコールモノメチルエーテル
・αＭＳＤ：α−メチルスチレンダイマー
・２−ＨＥＭＡ：２−ヒドロキシエチルメタクリレート
・ＺＭ−８４：カプロラクトン変性２−ヒドロキシエチルメタクリレートと２−ヒドロキシエチルメタクリレートの混合物（笠野興産株式会社製、商品名：「ＺＭ−８４、ヒドロキシエチルメタクリレート」８〜１２％、カプロラクトン１〜２％、その他付加体）
・Ｓｔ：スチレン
・ＭＭＡ：メチルメタクリレート
・ｎＢＭＡ：ｎ−ブチルメタクリレート
・ｎＢＡ：ｎ−ブチルアクリレート
・ＧＭＡ：グリシジルメタクリレート
・ＡＡ：アクリル酸
・パーブチルＩ：ｔ−ブチルパーオキシイソプロピルモノカーボネート（日油株式会社製、商品名：「パーブチルＩ」）
【００５１】
［実施例１］
攪拌機、熱電対を備えたフラスコに中和重合体溶液（ａ）１３５部を仕込み、中和重合体溶液の温度が６０℃になるまで、攪拌しつつ加温した。攪拌をそのままで、添加直前に熱交換器、熱電対を備えた滴下ラインを用いて、添加直前の水の温度が６０℃付近になるよう熱交換器の熱媒温度を調整し、調温された水６３部を０．７５時間かけて添加した。
水の添加中の中和重合体溶液の時間平均温度（Ｔｉ）は６１℃であり、添加水の時間平均温度（Ｔｏ）は６３℃であり、その温度差（Ｔｉ−Ｔｏ）は−２℃であった。また、水の添加中の中和重合体溶液の最高温度と最低温度の差は３℃であり、水の最高温度と最低温度の差は１℃であった。
水の添加後、０．５時間温度を保持し、さらに、エチレングリコール３０部を０．１５時間かけて滴下した。その後室温に冷却し、水性分散体を得た。得られた水性分散体に含まれる重合体粒子の、動的光散乱法によって得られる散乱強度基準の粒子径及び粒子径分布を下記の条件で測定したところ、平均粒子径（Ａ）は１２５ｎｍ、標準偏差σは３５ｎｍであり、その比（σ／Ａ×１００）は２８％であった。結果を表２に示す。
【００５２】
＜測定条件＞
測定装置：大塚電子株式会社製、ＦＰＡＲ−１０００
測定試料：水性分散体に水を添加して重合体粒子の濃度を０．５質量％に希釈したもの
【００５３】
［実施例２］
中和重合体溶液の種類を（ａ）から（ｂ）に変更した以外は、実施例１と同様にして水性分散体を製造した。
水の添加中の中和重合体溶液の時間平均温度（Ｔｉ）は６１℃であり、添加水の時間平均温度（Ｔｏ）は６２℃であり、その温度差（Ｔｉ−Ｔｏ）は−１℃であった。また、水の添加中の中和重合体溶液の最高温度と最低温度の差は２℃であり、水の最高温度と最低温度の差は１℃であった。
得られた水性分散体に含まれる重合体粒子の平均粒子径（Ａ）は１２１ｎｍ、標準偏差σは３２ｎｍであり、その比（σ／Ａ×１００）は２６％であった。結果を表２に示す。
【００５４】
［実施例３］
中和重合体溶液の温度を８１℃付近、滴下直前の水の温度を７６℃付近になるように変更した以外は、実施例１と同様にして水性分散体を製造した。
水の添加中の中和重合体溶液の時間平均温度（Ｔｉ）は８１℃であり、添加水の時間平均温度（Ｔｏ）は７６℃であり、その温度差（Ｔｉ−Ｔｏ）は５℃であった。また、水の添加中の中和重合体溶液の最高温度と最低温度の差は４℃であり、水の最高温度と最低温度の差は２℃であった。
得られた水性分散体に含まれる重合体粒子の平均粒子径（Ａ）は１６０ｎｍ、標準偏差σは４６ｎｍであり、その比（σ／Ａ×１００）は２９％であった。結果を表２に示す。
【００５５】
［実施例４］
中和重合体溶液の種類を（ａ）から（ｂ）に変更し、中和重合体溶液の温度を８１℃付近、滴下直前の水の温度を７６℃付近になるように変更した以外は、実施例１と同様にして水性分散体を製造した。
水の添加中の中和重合体溶液の時間平均温度（Ｔｉ）は８２℃であり、添加水の時間平均温度（Ｔｏ）は７８℃であり、その温度差（Ｔｉ−Ｔｏ）は４℃であった。また、水の添加中の中和重合体溶液の最高温度と最低温度の差は３℃であり、水の最高温度と最低温度の差は１℃であった。
得られた水性分散体に含まれる重合体粒子の平均粒子径（Ａ）は１６４ｎｍ、標準偏差σは４６ｎｍであり、その比（σ／Ａ×１００）は２８％であった。結果を表２に示す。
【００５６】
［比較例１］
滴下直前の水の温度を４５℃付近になるように変更した以外は、実施例１と同様にして水性分散体を製造した。
水の添加中の中和重合体溶液の時間平均温度（Ｔｉ）は６２℃であり、添加水の時間平均温度（Ｔｏ）は４５℃であり、その温度差（Ｔｉ−Ｔｏ）は１７℃であった。また、水の添加中の中和重合体溶液の最高温度と最低温度の差は３℃であり、水の最高温度と最低温度の差は２℃であった。
得られた水性分散体に含まれる重合体粒子の平均粒子径（Ａ）は１４６ｎｍ、標準偏差σは４６ｎｍであり、その比（σ／Ａ×１００）は３２％であった。結果を表２に示す。
【００５７】
［比較例２］
滴下直前の水の温度を７５℃付近になるように変更した以外は、実施例１と同様にして水性分散体を製造した。
水の添加中の中和重合体溶液の時間平均温度（Ｔｉ）は６０℃であり、添加水の時間平均温度（Ｔｏ）は７５℃であり、その温度差（Ｔｉ−Ｔｏ）は−１５℃であった。また、水の添加中の中和重合体溶液の最高温度と最低温度の差は３℃であり、水の最高温度と最低温度の差は１℃であった。
得られた水性分散体に含まれる重合体粒子の平均粒子径（Ａ）は１３８ｎｍ、標準偏差σは４５ｎｍであり、その比（σ／Ａ×１００）は３３％であった。結果を表２に示す。
【００５８】
［比較例３］
中和重合体溶液の温度を８１℃付近、滴下直前の水の温度を６５℃付近になるように変更した以外は、実施例１と同様にして水性分散体を製造した。
水の添加中の中和重合体溶液の時間平均温度（Ｔｉ）は８０℃であり、添加水の時間平均温度（Ｔｏ）は６６℃であり、その温度差（Ｔｉ−Ｔｏ）は１４℃であった。また、水の添加中の中和重合体溶液の最高温度と最低温度の差は３℃であり、水の最高温度と最低温度の差は１℃であった。
得られた水性分散体に含まれる重合体粒子の平均粒子径（Ａ）は１７３ｎｍ、標準偏差σは５７ｎｍであり、その比（σ／Ａ×１００）は３３％であった。結果を表２に示す。
【００５９】
［比較例４］
中和重合体溶液の種類を（ａ）から（ｂ）に変更し、中和重合体溶液の温度を８１℃付近、滴下直前の水の温度を６８℃付近になるように変更した以外は、実施例１と同様にして水性分散体を製造した。
水の添加中の中和重合体溶液の時間平均温度（Ｔｉ）は７９℃であり、添加水の時間平均温度（Ｔｏ）は６８℃であり、その温度差（Ｔｉ−Ｔｏ）は１１℃であった。また、水の添加中の中和重合体溶液の最高温度と最低温度の差は３℃であり、水の最高温度と最低温度の差は１℃であった。
得られた水性分散体に含まれる重合体粒子の平均粒子径（Ａ）は１６６ｎｍ、標準偏差σは５４ｎｍであり、その比（σ／Ａ×１００）は３２％であった。結果を表２に示す。
【００６０】
【表２】
2017155126.tif 000003
【００６１】
表２中、標準偏差σと平均粒子径（Ａ）の比（σ／Ａ×１００）が３０％以下のものはシャープな粒子径分布を有する重合体粒子を含む水性分散体が得られたとして「○」印を付し、３０％を超えるものはブロードな粒子径分布を有する重合体粒子を含む水性分散体が得られたとして「×」印を付した。
【００６２】
各実施例の場合、シャープな粒子径分布を有する重合体粒子を含む水性分散体が得られた。
一方、水の添加中の中和重合体溶液の時間平均温度（Ｔｉ）と水の時間平均温度（Ｔｏ）の温度差（Ｔｉ−Ｔｏ）が１０℃を上回る条件にて水性分散体を製造した比較例１，３，４の場合、各実施例に比べてブロードな粒子径分布を有する重合体粒子を含む水性分散体が得られた。
温度差（Ｔｉ−Ｔｏ）が−１０℃を下回る条件にて水性分散体を製造した比較例２の場合も、各実施例に比べてブロードな粒子径分布を有する重合体粒子を含む水性分散体が得られた。
【符号の説明】
【００６３】
１０  分散装置
１１  添加水タンク
１２  添加水ポンプ
１３  熱交換器
１４  添加水温度計
１５  攪拌機
１６  中和樹脂溶液温度計
１７  熱媒ジャケット付きタンク
１７ａ  開口部
１８  添加水供給配管
【図１】
2017155126.tif 000004